(57)【要約】【課題】染色を促進することができ、かつ染色ムラを生じにくい染色プラスチックレンズの製造方法を提供する。【解決手段】下記工程（１）及び工程（２）を有し、水溶液（Ｙ）中の、化合物（Ｃ）に対する界面活性剤（Ｂ）の含有量が質量比で１．５以上であり、染色液中の化合物（Ｃ）の濃度が１５０ｍｇ／Ｌ以上である、染色プラスチックレンズの製造方法である。  工程（１）：分散染料（Ａ）を含有する水溶液（Ｘ）と、界面活性剤（Ｂ）と特定のベンゾフェノン系化合物（Ｃ）とを含有する水溶液（Ｙ）とを混合して、染色液を調製する工程  工程（２）：前記染色液中でプラスチックレンズを染色する工程【選択図】なし【特許請求の範囲】
【請求項１】
下記工程（１）及び工程（２）を有する染色プラスチックレンズの製造方法であって、水溶液（Ｙ）中の、下記一般式（１）で示される化合物（Ｃ）に対する界面活性剤（Ｂ）の含有量が質量比で１．５以上であり、染色液中の化合物（Ｃ）の濃度が１５０ｍｇ／Ｌ以上である、染色プラスチックレンズの製造方法。
工程（１）：分散染料（Ａ）を含有する水溶液（Ｘ）と、界面活性剤（Ｂ）と下記一般式（１）で示される化合物（Ｃ）とを含有する水溶液（Ｙ）とを混合して、染色液を調製する工程
工程（２）：前記染色液中でプラスチックレンズを染色する工程
【化１】
2014047255.tif 000006
（式中、Ｒ1〜Ｒ4は、それぞれ独立に、ＯＨ基、炭素数１〜１０のアルコキシ基又は水素原子を表し、かつＲ1〜Ｒ4の少なくとも１つはＯＨ基である。）
【請求項２】
前記プラスチックレンズが、含硫ウレタン系樹脂又はポリスルフィド系樹脂からなる、請求項１に記載の染色プラスチックレンズの製造方法。
【請求項３】
前記プラスチックレンズが、屈折率１．６０以上のプラスチックレンズである、請求項１に記載の染色プラスチックレンズの製造方法。
【請求項４】
前記一般式（１）で示される化合物（Ｃ）が、融点９０℃以下の化合物である、請求項１〜３のいずれかに記載の染色プラスチックレンズの製造方法。
【請求項５】
前記一般式（１）で示される化合物（Ｃ）が、２，２’−ジヒドロキシ−４−メトキシベンゾフェノン及び２，２’−ジヒドロキシベンゾフェノンから選ばれる１種以上である、請求項４に記載の染色プラスチックレンズの製造方法。
【請求項６】
水溶液（Ｙ）中の化合物（Ｃ）に対する界面活性剤（Ｂ）の含有量が質量比で３．０〜８．０の範囲である、請求項１〜５のいずれかに記載の染色プラスチックレンズの製造方法。
【請求項７】
染色液中の化合物（Ｃ）の濃度が４００〜１０００ｍｇ／Ｌの範囲である、請求項１〜６のいずれかに記載の染色プラスチックレンズの製造方法。
【発明の詳細な説明】
【技術分野】
【０００１】
本発明は、染色プラスチックレンズの製造方法に関する。
【背景技術】
【０００２】
ジエチレングリコールビスアリルカーボネートに代表されるプラスチックレンズは、浸漬染色法等の、染料を含む染色液にレンズ基材を浸漬させる方法による染色が容易であるという利点を有し、ファッション性が要求される眼鏡レンズ分野で広く用いられている。しかしながら、ジエチレングリコールビスアリルカーボネートよりも高屈折率のプラスチックレンズは、通常硫黄の含有量が多いことから疎水性であるため、染色液が浸透しにくく、浸漬染色法による染色が困難であった。
上記の問題を改善するために、例えば特許文献１には、分散染料、界面活性剤、及び染色促進剤として特定のベンゾフェノン系化合物を含有する水浴中でプラスチックレンズを染色する、プラスチックレンズの染色方法が開示されている。
【先行技術文献】
【特許文献】
【０００３】
【特許文献１】特開平６−３１３８０１号公報
【発明の概要】
【発明が解決しようとする課題】
【０００４】
特許文献１の実施例１には、予め、染色促進剤である特定のベンゾフェノン系化合物と界面活性剤とを水に添加した溶液を調製し、この溶液の上澄み液を、別途調製した分散染料を含む水溶液に添加し、染色液を得る方法が開示されている。
しかしながら、染色促進剤であるベンゾフェノン系化合物は水への溶解性が低いため、染色液中のベンゾフェノン系化合物濃度を上げることが困難であり、その結果、プラスチックレンズの染色促進効果にも限界があった。また、染色液中でベンゾフェノン系化合物の溶け残りや析出が生じると、これがプラスチックレンズに付着して染色ムラが生じるなどの不具合もあった。
本発明は、染色液中でのプラスチックレンズの染色において、染色を促進することができ、かつ染色ムラを生じにくい染色プラスチックレンズの製造方法を提供することを課題とする。
【課題を解決するための手段】
【０００５】
本発明者等は、分散染料を含有する水溶液と、染色促進剤であるベンゾフェノン系化合物に対し界面活性剤を特定割合以上含有する水溶液とを混合して染色液を調製することにより、上記課題を解決しうることを見出した。
すなわち本発明は、下記工程（１）及び工程（２）を有する染色プラスチックレンズの製造方法であって、水溶液（Ｙ）中の、下記一般式（１）で示される化合物（Ｃ）に対する界面活性剤（Ｂ）の含有量が質量比で１．５以上であり、染色液中の化合物（Ｃ）の濃度が１５０ｍｇ／Ｌ以上である、染色プラスチックレンズの製造方法である。
工程（１）：分散染料（Ａ）を含有する水溶液（Ｘ）と、界面活性剤（Ｂ）と下記一般式（１）で示される化合物（Ｃ）とを含有する水溶液（Ｙ）とを混合して、染色液を調製する工程
工程（２）：前記染色液中でプラスチックレンズを染色する工程
【０００６】
【化１】
2014047255.tif 000002
【０００７】
（式中、Ｒ1〜Ｒ4は、それぞれ独立に、ＯＨ基、炭素数１〜１０のアルコキシ基又は水素原子を表し、かつＲ1〜Ｒ4の少なくとも１つはＯＨ基である。）
【発明の効果】
【０００８】
本発明によれば、染色液中において、染色促進剤であるベンゾフェノン系化合物の溶け残りや析出を生じることなくその濃度を上げることができるので、プラスチックレンズの染色を促進することができ、かつ染色ムラのないプラスチックレンズを製造することができる。本発明のプラスチックレンズの製造方法は、特に染色が困難な高屈折率のプラスチックレンズに対しても有用である。
【発明を実施するための形態】
【０００９】
［プラスチックレンズの製造方法］
本発明は、下記工程（１）及び工程（２）を有する染色プラスチックレンズの製造方法であって、水溶液（Ｙ）中の、下記一般式（１）で示される化合物（Ｃ）に対する界面活性剤（Ｂ）の含有量が質量比で１．５以上であり、染色液中の化合物（Ｃ）の濃度が１５０ｍｇ／Ｌ以上である、染色プラスチックレンズの製造方法である。
工程（１）：分散染料（Ａ）を含有する水溶液（Ｘ）と、界面活性剤（Ｂ）と下記一般式（１）で示される化合物（Ｃ）とを含有する水溶液（Ｙ）とを混合して、染色液を調製する工程
工程（２）：前記染色液中でプラスチックレンズを染色する工程
【００１０】
【化２】
2014047255.tif 000003
【００１１】
（式中、Ｒ1〜Ｒ4は、それぞれ独立に、ＯＨ基、炭素数１〜１０のアルコキシ基又は水素原子を表し、かつＲ1〜Ｒ4の少なくとも１つはＯＨ基である。）
【００１２】
本発明の染色プラスチックレンズの製造方法では、予め、染色促進剤である上記一般式（１）で示される化合物（Ｃ）（以下、単に「化合物（Ｃ）」ともいう）と一定量以上の界面活性剤（Ｂ）とを混合した水溶液（Ｙ）を調製し、これを分散染料（Ａ）を含む水溶液（Ｘ）と混合して、染色液を調製する工程を含む。
上記化合物（Ｃ）は水への溶解性が低いため、染色液中の化合物（Ｃ）の濃度を上げるには限界があり、その結果、プラスチックレンズの染色促進効果にも限界があった。
本発明では、染色液に化合物（Ｃ）を直接添加せず、分散染料（Ａ）とは別に化合物（Ｃ）を含む水溶液（Ｙ）を予め調製する。ここで、水溶液（Ｙ）に界面活性剤（Ｂ）を特定量以上添加することで、化合物（Ｃ）の濃度を化合物（Ｃ）単独での飽和濃度以上とすることができるため、染色液中の化合物（Ｃ）の濃度も高めることができ、プラスチックレンズの染色をより促進することができる。よって、一般に浸漬染色法等による染色が難しい高屈折率のプラスチックレンズであっても染色が可能になる。
また、水溶液（Ｙ）における化合物（Ｃ）の溶け残りや析出も生じないため、水溶液（Ｙ）を添加した染色液で染色しても染色ムラが生じない。
【００１３】
＜工程（１）＞
工程（１）は、分散染料（Ａ）を含有する水溶液（Ｘ）と、界面活性剤（Ｂ）と前記一般式（１）で示される化合物（Ｃ）とを含有する水溶液（Ｙ）とを混合して、染色液を調製する工程である。
【００１４】
（水溶液（Ｘ））
水溶液（Ｘ）は、染色液を調製する際に予め調製する水溶液であり、分散染料（Ａ）を含有する。
【００１５】
〔分散染料（Ａ）〕
本発明に用いられる分散染料としては、アンスラキノン系やアゾ系等の分散染料が挙げられる。具体的には、Ｃ．Ｉディスパーズイエロー３、４、５、７、３３、４２等、Ｃ．Ｉディスパーズオレンジ１、３、１１等、Ｃ．Ｉディスパーズレッド１、４、５、１１、１７、５８等、Ｃ．Ｉディスパーズブルー１、３、７、４３等、「ＦＳＰレッドＢＬ」（双葉産業株式会社製、製品名）等が挙げられる。
これらの染料は、所望の色にプラスチックレンズを染色できるように、単独で又は２種以上を配合して用いることができる。
水溶液（Ｘ）中の分散染料（Ａ）の含有量は、染色速度及び染料の溶解性の観点から、好ましくは１〜２０ｇ／Ｌの範囲、より好ましくは１〜１０ｇ／Ｌの範囲である。
【００１６】
〔その他の成分〕
水溶液（Ｘ）は、分散染料（Ａ）の分散性向上の観点、及びプラスチックレンズをムラなく染色する観点から、更に界面活性剤を含有することが好ましい。
本発明で用いられる界面活性剤としては、アルキルベンゼンスルホン酸塩、アルキルスルホコハク酸塩、ラウリル硫酸塩等の陰イオン系界面活性剤や、ポリオキシエチレンアルキルエーテル、ポリオキシエチレンソルビタン脂肪酸エステル等の非イオン系界面活性剤等が挙げられる。使用しうる界面活性剤の市販品としては、陰イオン系界面活性剤である「ニッカサンソルト７０００」（日華化学株式会社製）等が挙げられる。
これらの界面活性剤は、単独で又は２種以上を組み合わせて用いることができる。
水溶液（Ｘ）中の界面活性剤の含有量は、染色するプラスチックレンズの種類によって異なり一義的には決められないが、染色速度及び染色ムラ等を考慮して、０．５〜５０ｇ／Ｌの範囲が好ましく、１〜１０ｇ／Ｌの範囲がより好ましい。
【００１７】
〔水溶液（Ｘ）の調製〕
水溶液（Ｘ）の調製方法には特に制限はないが、例えば、水に分散染料（Ａ）及び必要に応じて界面活性剤を添加し、好ましくは５０〜１００℃に加熱して攪拌することにより調製することができる。加熱温度及び時間は、分散染料（Ａ）の種類及び含有量に応じて適宜選択することができる。
【００１８】
（水溶液（Ｙ））
水溶液（Ｙ）は、染色液を調製する際に予め調製する水溶液であり、界面活性剤（Ｂ）と前記一般式（１）で示される化合物（Ｃ）とを含有する。
【００１９】
〔界面活性剤（Ｂ）〕
水溶液（Ｙ）は、後述する化合物（Ｃ）の水への溶解促進の観点から、界面活性剤（Ｂ）を含有する。
本発明で用いられる界面活性剤（Ｂ）としては、前述した水溶液（Ｘ）に用いられるものと同様の界面活性剤が挙げられ、アルキルベンゼンスルホン酸塩、アルキルスルホコハク酸塩、ラウリル硫酸塩等の陰イオン系界面活性剤や、ポリオキシエチレンアルキルエーテル、ポリオキシエチレンソルビタン脂肪酸エステル等の非イオン系界面活性剤等が挙げられる。使用しうる界面活性剤の市販品としては、陰イオン系界面活性剤である「ニッカサンソルト７０００」（日華化学株式会社製）等が挙げられる。
これらの界面活性剤は、単独で又は２種以上を組み合わせて用いることができる。
界面活性剤（Ｂ）は、前述した水溶液（Ｘ）に用いた界面活性剤と同じものを用いてもよいし、異なる種類のものを用いてもよい。
【００２０】
水溶液（Ｙ）中の界面活性剤（Ｂ）の含有量は、後述する化合物（Ｃ）に対し、質量比で１．５以上であり、好ましくは１．５〜２０の範囲、より好ましくは２．０〜１０の範囲、更に好ましくは３．０〜８．０の範囲である。染色促進剤である化合物（Ｃ）に対する界面活性剤（Ｂ）の含有量が上記範囲であることにより、水溶液（Ｙ）中の化合物（Ｃ）の濃度を化合物（Ｃ）単独での飽和濃度以上とすることができるため、染色液中の化合物（Ｃ）の濃度も高めることができ、プラスチックレンズの染色をより促進することができる。
【００２１】
〔化合物（Ｃ）〕
水溶液（Ｙ）は、染色促進剤である下記一般式（１）で示される化合物（Ｃ）を含有する。
【００２２】
【化３】
2014047255.tif 000004
【００２３】
式中、Ｒ1〜Ｒ4は、それぞれ独立に、ＯＨ基、炭素数１〜１０のアルコキシ基又は水素原子を表し、かつＲ1〜Ｒ4の少なくとも１つはＯＨ基である。水への溶解性の観点から、上記アルコキシ基は、好ましくは炭素数１〜５であり、より好ましくは炭素数１〜３である。
化合物（Ｃ）は通常水に対してほとんど溶解性を示さず、融点以上の温度でオイル状になって若干水に溶けること、及び本発明では、染色液として水系溶液を用い、水の沸点以下の温度でオイル状になることが溶解度の点で好ましいことから、化合物（Ｃ）は、融点が９０℃以下の化合物であることが好ましい。
また、化合物（Ｃ）は、上記一般式（１）中のＲ1〜Ｒ4の少なくとも２つがＯＨ基であるベンゾフェノン系化合物が好ましく、２，２’−ジヒドロキシ−４−メトキシベンゾフェノン（融点約７１℃）及び２，２’−ジヒドロキシベンゾフェノン（融点約６３℃）から選ばれる１種以上が好ましい。
【００２４】
水溶液（Ｙ）中の化合物（Ｃ）の含有量は、使用する化合物（Ｃ）の種類によって異なり一義的には決められないが、染色速度及び溶解性の観点から、１〜２０ｇ／Ｌの範囲が好ましく、２〜１５ｇ／Ｌの範囲がより好ましく、５〜１２ｇ／Ｌの範囲が更に好ましい。水溶液（Ｙ）中の化合物（Ｃ）の含有量が上記範囲であれば、化合物（Ｃ）の溶け残りが生じず、かつプラスチックレンズの染色促進効果を発現することができる。
【００２５】
〔水溶液（Ｙ）の調製〕
水溶液（Ｙ）の調製方法には特に制限はないが、例えば、水に界面活性剤（Ｂ）及び化合物（Ｃ）を添加し、好ましくは７０〜１００℃に加熱して、化合物（Ｃ）が溶解するまで攪拌することにより調製することができる。加熱温度及び時間は、化合物（Ｃ）の種類及び含有量に応じて適宜選択することができる。
【００２６】
（染色液）
本発明の工程（１）においては、前記水溶液（Ｘ）と水溶液（Ｙ）とを混合して、染色液を調製する。染色液の調製方法に特に制限はなく、例えば、所望の染色温度に保温した水溶液（Ｘ）に、染色液中の化合物（Ｃ）の濃度が所望の濃度となる量の水溶液（Ｙ）を添加して混合する方法が挙げられる。
染色液中の化合物（Ｃ）の濃度は、染色促進の観点から１５０ｍｇ／Ｌ以上であり、１５０〜２０００ｍｇ／Ｌの範囲が好ましく、３００〜１５００ｍｇ／Ｌの範囲がより好ましく、４００〜１０００ｍｇ／Ｌの範囲が更に好ましい。本発明の染色プラスチックレンズの製造方法が工程（１）を有することにより、染色液中の化合物（Ｃ）の濃度を１５０ｍｇ／Ｌ以上まで高めることができ、これによりプラスチックレンズの染色が促進される。
【００２７】
染色液中の分散染料（Ａ）の含有量は、染色速度及び染料の溶解性の観点から、好ましくは１〜２０ｇ／Ｌの範囲、より好ましくは１〜１０ｇ／Ｌの範囲である。また、染色液中の界面活性剤の総含有量は、染色速度及び染色ムラ抑制の観点から、好ましくは０．６〜１００ｇ／Ｌの範囲、より好ましくは１〜５０ｇ／Ｌの範囲、更に好ましくは１〜２０ｇ／Ｌの範囲である。なお、染色液中の界面活性剤の総含有量とは、染色液中に含まれる、水溶液（Ｘ）に由来する界面活性剤、水溶液（Ｙ）に由来する界面活性剤（Ｂ）、及びその他の界面活性剤の合計量をいう。
水溶液（Ｘ）と水溶液（Ｙ）との混合比は、染色液中の分散染料（Ａ）、界面活性剤、及び化合物（Ｃ）の含有量が好ましくは上記範囲となるように適宜選択することができる。
【００２８】
＜工程（２）＞
工程（２）は、前記染色液中でプラスチックレンズを染色する工程である。
【００２９】
（プラスチックレンズ）
本発明に用いられるプラスチックレンズの材質は、特に制限はなく、例えば、射出成形法により成形可能な熱可塑性樹脂製のレンズや、注型重合等により成形可能な、眼鏡用レンズ等に一般に用いられる熱硬化性樹脂製のレンズ等を用いることができる。
上記プラスチックレンズの材質としては、例えば、メチルメタクリレート単独重合体、メチルメタクリレートと１種以上の他のモノマーとの共重合体等の（メタ）アクリル系樹脂；ジエチレングリコールビスアリルカーボネート単独重合体、ジエチレングリコールビスアリルカーボネートと１種類以上の他のモノマーとの共重合体等のジエチレングリコールビスアリルカーボネート系樹脂；アクリロニトリル−スチレン共重合体；ハロゲン含有共重合体；スルフィド結合を有するモノマーの単独重合体、スルフィド結合を有するモノマーと１種以上の他のモノマーとの共重合体等のポリスルフィド系樹脂；ポリウレア樹脂；ポリカーボネート樹脂；ポリスチレン樹脂；ポリオレフィン樹脂；ポリ塩化ビニル樹脂；ポリエステル樹脂；ポリエチレンテレフタレート；ポリウレタン樹脂；ポリチオウレタン樹脂等の含硫ウレタン系樹脂；エポキシ樹脂等が挙げられる。
上記のうち、含硫ウレタン系樹脂又はポリスルフィド系樹脂からなるプラスチックレンズが好ましい。これらの樹脂からなるプラスチックレンズは難染色性であるため、本発明による効果がより顕著である。
【００３０】
〔含硫ウレタン系樹脂〕
含硫ウレタン系樹脂としては、ポリイソ（チオ）シアネート化合物と、ポリチオール化合物、ポリオール化合物、及びヒドロキシ基を含むチオール化合物から選ばれる１種以上の化合物とを反応させて得られる樹脂が挙げられる。
【００３１】
《ポリイソ（チオ）シアネート化合物》
ポリイソ（チオ）シアネート化合物としては、分子内に２個以上のイソ（チオ）シアネート基を有する化合物であれば、特に制限なく用いることができる。例えば、芳香環を有するポリイソ（チオ）シアネート化合物、脂肪族ポリイソ（チオ）シアネート化合物、及び脂環構造を有するポリイソ（チオ）シアネート化合物等が挙げられる。
芳香環を有するポリイソ（チオ）シアネート化合物としては、例えば、１，４−フェニレンジイソシアネート、メチル−１，３−フェニレンジイソシアネート、１，３−ビス（イソシアネートメチル）ベンゼン、メシチレントリイソシアネート、１，３−ビス（２−イソシアネートプロピル）ベンゼン、４，４’−ジフェニルメタンジイソシアネート、２，４’−ジフェニルメタンジイソシアネート、１，５−ジイソシアネートナフタレン、（３，３’−ジメチル−４，４’−ビフェニリレン）ジイソシアネート、１，３−ジイソチオシアネートベンゼン等が挙げられる。
【００３２】
脂肪族ポリイソ（チオ）シアネート化合物としては、例えば、ヘキサメチレンジイソシアネート、リジンエステルトリイソシアネート、ヘキサメチレントリイソシアネート等が挙げられ、脂環構造を有するポリイソ（チオ）シアネート化合物としては、イソホロンジイソシアネート、ビス（イソシアネートメチル）シクロヘキサン、ジシクロヘキシルメタンジイソシアネート、シクロヘキサンジイソシアネート、ビス（イソシアネートメチル）ビシクロヘプタン、トリス（イソシアネートメチル）シクロヘキサン、ビス（イソシアネートメチル）１，４−ジチアン、ビス（イソチオシアネートメチル）シクロヘキサン等が挙げられる。
上記ポリイソ（チオ）シアネート化合物は、単独で用いてもよく、２種以上を組み合わせて用いてもよい。
【００３３】
《ポリチオール化合物、ポリオール化合物、及びヒドロキシ基を含むチオール化合物から選ばれる１種以上の化合物》
ポリチオール化合物としては、分子内に２個以上のチオール基を有する化合物であれば、特に制限なく用いることができる。例えば、１，２−エタンジチオール、 １，１−プロパンジチオール、１，２−プロパンジチオール、１，３−プロパンジチオール、２，２−プロパンジチオール、１，６−ヘキサンジチオール、１，２，３−プロパントリチオール、１，１−シクロヘキサンジチオール、１，２−シクロヘキサンジチオール、２，２−ジメチルプロパン−１，３−ジチオール、３，４−ジメトキシブタン−１，２−ジチオール、２−メチルシクロヘキサン−２，３−ジチオール、１，１−ビス（メルカプトメチル）シクロヘキサン、２，３−ジメルカプト−１−プロパノール、エチレングリコールビス（２−メルカプトアセテート）、エチレングリコールビス（３−メルカプトプロピオネート）、ジエチレングリコールビス（２−メルカプトアセテート）、ジエチレングリコールビス（３−メルカプトプロピオネート）、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、ビス（２−メルカプトエチル）スルフィド、ビス（２−メルカプトエチル）ジスルフィド、トリメチロールプロパンビス（２−メルカプトアセテート）、トリメチロールプロパンビス（３−メルカプトプロピオネート）、ペンタエリスリトールテトラキス（２−メルカプトアセテート）、ペンタエリスリトールテトラキス（３−メルカプトプロピオネート）、２，５−ビス（メルカプトメチル）−１，４−ジチアン、ビス［（２−メルカプトエチル）チオ］−３−メルカプトプロパン、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオール等の脂肪族又は脂環を有するポリチオール化合物や、１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，２，３−トリメルカプトベンゼン、 １，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、２，２’−ジメルカプトビフェニル、４，４’−ジメルカプトビフェニル、４，４’−ジメルカプトビベンジル、２，５−トルエンジチオール、３，４−トルエンジチオール、１，４−ナフタレンジチオール、１，５−ナフタレンジチオール、２，���−ナフタレンジチオール、２，７−ナフタレンジチオール、 ２，４−ジメチルベンゼン−１，３−ジチオール、４，５−ジメチルベンゼン−１，３−ジチオール、９，１０−アントラセンジメタンチオール、１，３−ジ（ｐ−メトキシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタン等の芳香族ポリチオール化合物が挙げられる。これらは単独で用いてもよく、２種以上を組み合わせて用いてもよい。
【００３４】
ポリオール化合物としては、分子内に２個以上のヒドロキシ基を有する化合物であれば、特に制限なく用いることができる。例えば、エチレングリコール、ジエチレングリコール、プロピレングリコール、ジプロピレングリコール、ブチレングリコール、ネオペンチルグリコール、グリセリン、トリメチロールエタン、トリメチロールプロパン、ブタントリオール、１，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、グリコール、イノシトール、ヘキサントリオール、トリグリセロール、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ〔５，２，１，０，２，６〕デカン−ジメタノール、ビシクロ〔４，３，０〕−ノナンジオール、ジシクロヘキサンジオール、トリシクロ〔５，３，１，１〕ドデカンジオール、ビシクロ〔４，３，０〕ノナンジメタノール、トリシクロ〔５，３，１，１〕ドデカン−ジエタノール、ヒドロキシプロピルトリシクロ〔５，３，１，１〕ドデカノール、スピロ〔３，４〕オクタンジオール、ブチルシクロヘキサンジオール、１，１’−ビシクロヘキシリデンジオール、シクロヘキサントリオール、マルチトール、ラクチトール等の脂肪族ポリオール、ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、テトラブロムビスフェノールＡ等の芳香族ポリオール、ジ−（２−ヒドロキシエチル）スルフィド、１，２−ビス−（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン（商品名ビスフェノールＳ）、テトラブロモビスフェノールＳ、テトラメチルビスフェノールＳ、４，４’−チオビス（６−ｔｅｒｔ−ブチル−３−メチルフェノール）、１，３−ビス（２−ヒドロキシエチルチオエチル）−シクロヘキサンなどの硫黄原子を含有したポリオール等が挙げられる。
ヒドロキシ基を含むチオール化合物としては、例えば、２−メルカプトエタノール、２，３−ジメルカプト−１−プロパノール、３−ヒドロキシ−２−ブタンチオール、３−メルカプトヘキサノール、３−メルカプト−２−メチルブタノール、３−メルカプト−３−メチルブタノール、３−メルカプト−２−メチルペンタノール等が挙げられる。
これらは単独で用いてもよく、２種以上を組み合わせて用いてもよい。
【００３５】
前記ポリイソ（チオ）シアネート化合物とポリチオール化合物とを反応させて含硫ウレタン樹脂を得る場合には、ポリイソ（チオ）シアネート化合物とポリチオール化合物との配合割合は、ポリイソ（チオ）シアネート化合物中のＮＣＯ基とポリチオール化合物中のＳＨ基とのモル比（ＮＣＯ基／ＳＨ基）は、０．５〜２．０の範囲であることが好ましく、０．９５〜１．０５の範囲であることがより好ましい。
ＮＣＯ基の残存率が低い場合には、得られるプラスチックレンズの耐候性が良好であり、茶褐色に着色するなどの問題を生じない。またＳＨ基の残存率が低い場合には、十分な耐熱性（Ｔｇ）が得られる。上記ＮＣＯ基／ＳＨ基のモル比が１．０に近いほど、未反応のＮＣＯ基及びＳＨ基の残存率が低くなり、未反応基の少ないことから耐候性及び耐熱性に優れるプラスチックレンズとすることができる。
【００３６】
〔ポリスルフィド系樹脂〕
ポリスルフィド系樹脂としては、エポキシ基及び／又はエピスルフィド基を有する化合物と、ポリチオール化合物とを反応させて得られる樹脂等が挙げられる。ポリチオール化合物については前記と同様である。
【００３７】
《エポキシ基及び／又はエピスルフィド基を有する化合物》
エポキシ基を有する化合物としては、ヒドロキノン、カテコール、レゾルシン、ビスフェノールＡ、ビスフェノールＦ、ビスフェノールスルフォン、ビスフェノールエーテル、ビスフェノールスルフィド、ハロゲン化ビスフェノールＡ、ノボラック樹脂等の多価フェノール化合物とエピハロヒドリンの縮合により製造されるフェノール系エポキシ化合物；
エチレングリコール、ジエチレングリコール、トリエチレングリコール、ポリエチレングリコール、プロピレングリコール、ジプロピレングリコール、ポリプロピレングリコール、１，３−プロパンジオール、１，４−ブタンジオール、１，６−ヘキサンジオール、ネオペンチルグリコール、グリセリン、トリメチロールプロパントリメタクリレート、ペンタエリスリトール、１，３−及び１，４−シクロヘキサンジオール、１，３−及び１，４−シクロヘキサンジメタノール、水添ビスフェノールＡ、ビスフェノールＡ・エチレンオキサイド付加物、ビスフェノールＡ・プロピレンオキサイド付加物等の多価アルコール化合物とエピハロヒドリンの縮合により製造されるアルコール系エポキシ化合物；
アジピン酸、セバチン酸、ドデカンジカルボン酸、ダイマー酸、フタル酸、イソフタル酸、テレフタル酸、テトラヒドロフタル酸、メチルテトラヒドロフタル酸、ヘキサヒドロフタル酸、ヘキサヒドロイソフタル酸、ヘキサヒドロテレフタル酸、ヘット酸、ナジック酸、マレイン酸、コハク酸、フマール酸、トリメリット酸、ベンゼンテトラカルボン酸、ベンゾフェノンテトラカルボン酸、ナフタリンジカルボン酸、ジフェニルジカルボン酸等の多価カルボン酸化合物とエピハロヒドリンの縮合により製造されるグリシジルエステル系エポキシ化合物；
エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ビス（３−アミノプロピル）エーテル、１，２−ビス（３−アミノプロポキシ）エタン、１，３−ビス（３−アミノプロポキシ）−２，２’−ジメチルプロパン、１，２−、１，３−又は１，４−ビスアミノシクロヘキサン、１，３−又は１，４−ビスアミノメチルシクロヘキサン、１，３−又は１，４−ビスアミノエチルシクロヘキサン、１，３−又は１，４−ビスアミノプロピルシクロヘキサン、水添４，４’−ジアミノジフェニルメタン、イソホロンジアミン、１，４−ビスアミノプロピルピペラジン、ｍ−又はｐ−フェニレンジアミン、２，４−又は２，６−トリレンジアミン、ｍ−又はｐ−キシリレンジアミン、１，５−又は２，６−ナフタレンジアミン、４，４’−ジアミノジフェニルメタン、４，４’−ジアミノジフェニルエーテル、２，２−（４，４’−ジアミノジフェニル）プロパン等の一級ジアミン、Ｎ，Ｎ’−ジメチルエチレンジアミン、Ｎ，Ｎ’−ジメチル−１，２−ジアミノプロパン、Ｎ，Ｎ’−ジメチル−１，３−ジアミノプロパン、Ｎ，Ｎ’−ジメチル−１，２−ジアミノブタン、Ｎ，Ｎ’−ジメチル−１，３−ジアミノブタン、Ｎ，Ｎ’−ジメチル−１，４−ジアミノブタン、Ｎ，Ｎ’−ジメチル−１，５−ジアミノペンタン、Ｎ，Ｎ’−ジメチル−１，６−ジアミノヘキサン、Ｎ，Ｎ’−ジメチル−１，７−ジアミノヘプタン、Ｎ，Ｎ’−ジエチルエチレンジアミン、Ｎ，Ｎ’−ジエチル−１，２−ジアミノプロパン、Ｎ，Ｎ’−ジエチル−１，３−ジアミノプロパン、Ｎ，Ｎ’−ジエチル−１，２−ジアミノブタン、Ｎ，Ｎ’−ジエチル−１，３−ジアミノブタン、Ｎ，Ｎ’−ジエチル−１，４−ジアミノブタン、Ｎ，Ｎ’−ジエチル−１，６−ジアミノヘキサン、ピペラジン、２−メチルピペラジン、２，５−又は２，６−ジメチルピペラジン、ホモピペラジン、１，１−ジ（４−ピペリジル）メタン、１，２−ジ（４−ピペリジル）エタン、１，３−ジ（４−ピペリジル）プロパン、１，４−ジ（４−ピペリジル）ブタン等の第二級ジアミンとエピハロヒドリンの縮合により製造されるアミン系エポキシ化合物；
３，４−エポキシシクロヘキシル−３，４−エポキシシクロヘキサンカルボキシレート、ビニルシクロヘキサンジオキサイド、２−（３，４−エポキシシクロヘキシル）−５，５−スピロ−３，４−エポキシシクロヘキサン−メタ−ジオキサン、ビス（３，４−エポキシシクロヘキシル）アジペート等の脂環式エポキシ化合物；
シクロペンタジエンエポキシド、エポキシ化大豆油、エポキシ化ポリブタジエン、ビニルシクロヘキセンエポキシド等の不飽和化合物のエポキシ化により製造されるエポキシ化合物；上述の多価アルコール、フェノール化合物とジイソシアネート及びグリシドール等から製造されるウレタン系エポキシ化合物等が挙げられる。これらは単独で又は２種以上を組み合わせて用いてもよい。
【００３８】
エピスルフィド基を有する化合物としては、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１−（β−エピチオプロピルチオ）−２−（β−エピチオプロピルチオメチル）プロパン、１，４−ビス（β−エピチオプロピルチオ）ブタン、１，３−ビス（β−エピチオプロピルチオ）ブタン、１−（β−エピチオプロピルチオ）−３−（β−エピチオプロピルチオメチル）ブタン、１，５−ビス（β−エピチオプロピルチオ）ペンタン、１−（β−エピチオプロピルチオ）−４−（β−エピチオプロピルチオメチル）ペンタン、１，６−ビス（β−エピチオプロピルチオ）ヘキサン、１−（β−エピチオプロピルチオ）−５−（β−エピチオプロピルチオメチル）ヘキサン、１−（β−エピチオプロピルチオ）−２−〔（２−β−エピチオプロピルチオエチル）チオ〕エタン、１−（β−エピチオプロピルチオ）−２−［〔２−（２−β−エピチオプロピルチオエチル）チオエチル〕チオ］エタン等の鎖状有機化合物、テトラキス（β−エピチオプロピルチオメチル）メタン、１，１，１−トリス（β−エピチオプロピルチオメチル）プロパン、１，５−ビス（β−エピチオプロピルチオ）−２−（β−エピチオプロピルチオメチル）−３−チアペンタン、１，５−ビス（β−エピチオプロピルチオ）−２，４−ビス（β−エピチオプロピルチオメチル）−３−チアペンタン、１−（β−エピチオプロピルチオ）−２，２−ビス（β−エピチオプロピルチオメチル）−４−チアヘキサン、１，５，６−トリス（β−エピチオプロピルチオ）−４−（β−エピチオプロピルチオメチル）−３−チアヘキサン、１，８−ビス（β−エピチオプロピルチオ）−４−（β−エピチオプロピルチオメチル）−３，６−ジチアオクタン、１，８−ビス（β−エピチオプロピルチオ）−４，５−ビス（β−エピチオプロピルチオメチル）−３，６−ジチアオクタン、１，８−ビス（β−エピチオプロピルチオ）−４，４−ビス（β−エピチオプロピルチオメチル）−３，６−ジチアオクタン、１，８−ビス（β−エピチオプロピルチオ）−２，４，５−トリス（β−エピチオプロピルチオメチル）−３，６−ジチアオクタン、１，８−ビス（β−エピチオプロピルチオ）−２，５−ビス（β−エピチオプロピルチオメチル）−３，６−ジチアオクタン、１，９−ビス（β−エピチオプロピルチオ）−５−（β−エピチオプロピルチオメチル）−５−〔（２−β−エピチオプロピルチオエチル）チオメチル〕−３，７−ジチアノナン、１，１０−ビス（β−エピチオプロピルチオ）−５，６−ビス〔（２−β−エピチオプロピルチオエチル）チオ〕−３，６，９−トリチアデカン、１，１１−ビス（β−エピチオプロピルチオ）−４，８−ビス（β−エピチオプロピルチオメチル）−３，６，９−トリチアウンデカン、１，１１−ビス（β−エピチオプロピルチオ）−５，７−ビス（β−エピチオプロピルチオメチル）−３，６，９−トリチアウンデカン、１，１１−ビス（β−エピチオプロピルチオ）−５，７−〔（２−β−エピチオプロピルチオエチル）チオメチル〕−３，６，９−トリチアウンデカン、１，１１−ビス（β���エピチオプロピルチオ）−４，７−ビス（β−エピチオプロピルチオメチル）−３，６，９−トリチアウンデカン等の分岐状有機化合物及びこれらの化合物のエピスルフィド基の水素の少なくとも１個がメチル基で置換された化合物；
１，３−及び１，４−ビス（β−エピチオプロピルチオ）シクロヘキサン、１，３−及び１，４−ビス（β−エピチオプロピルチオメチル）シクロヘキサン、ビス〔４−（β−エピチオプロピルチオ）シクロヘキシル〕メタン、２，２−ビス〔４−（β−エピチオプロピルチオ）シクロヘキシル〕プロパン、ビス〔４−（β−エピチオプロピルチオ）シクロヘキシル〕スルフィド、２，５−ビス（β−エピチオプロピルチオメチル）−１，４−ジチアン、２，５−ビス（β−エピチオプロピルチオエチルチオメチル）−１，４−ジチアン等の環状脂肪族有機化合物及びこれらの化合物のエピスルフィド基の水素の少なくとも１個がメチル基で置換された化合物；
１，３−及び１，４−ビス（β−エピチオプロピルチオ）ベンゼン、１，３及び１，４−ビス（β−エピチオプロピルチオメチル）ベンゼン、ビス〔４−（β−エピチオプロピルチオ）フェニル〕メタン、２，２−ビス〔４−（β−エピチオプロピルチオ）フェニル〕プロパン、ビス〔４−（β−エピチオプロピルチオ）フェニル〕スルフィド、ビス〔４−（β−エピチオプロピルチオ）フェニル〕スルフォン、４，４’−ビス（β−エピチオプロピルチオ）ビフェニル等の芳香族有機化合物及びこれらの化合物のエピスルフィド基の水素の少なくとも１個がメチル基で置換された化合物などが挙げられる。これらは単独で又は２種以上を組み合わせて用いてもよい。
【００３９】
また、本発明に用いられるプラスチックレンズは、屈折率１．６０以上のプラスチックレンズであることが好ましい。屈折率１．６０以上のプラスチックレンズは難染色性であるため、本発明による効果がより顕著である。
本発明に好ましく用いられるプラスチックレンズの市販品としては、含硫ウレタン系プラスチックレンズ「ＥＹＡＳ」（ＨＯＹＡ株式会社製、屈折率１．６０）、含硫ウレタン系プラスチックレンズ「ＥＹＮＯＡ」（ＨＯＹＡ株式会社製、屈折率１．６７）、ポリスルフィド系プラスチックレンズ「ＥＹＲＹ」（ＨＯＹＡ株式会社製、屈折率１．７０）、ポリスルフィド系プラスチックレンズ「ＥＹＶＩＡ」（ＨＯＹＡ株式会社製、屈折率１．７４）等が挙げられる。
【００４０】
（プラスチックレンズの前処理）
染色するプラスチックレンズは、分散染料（Ａ）との親和性を高め、プラスチックレンズを均一に染色する観点から、染色液に浸漬する前に洗浄処理及び／又は表面処理等の前処理を行ってもよい。
洗浄処理としては、例えばオゾン処理、プラズマ処理等が挙げられる。プラスチックレンズの被染色面にオゾン処理やプラズマ処理を施しておくと、該レンズ表面に付着している有機物が取り去られ、また、プラスチックレンズ表面の親水性が高まることから、分散染料とプラスチックレンズ表面との親和性が良くなるものと考えられる。
オゾン処理、プラズマ処理に特に制限はなく、公知のオゾン処理装置やプラズマ処理装置を用いて洗浄処理を行えばよい。プラズマ処理におけるプラズマ出力は、好ましくは５０〜５００Ｗ、より好ましくは１００〜３００Ｗ、更に好ましくは２００〜３００Ｗであり、真空度は、好ましくは略真空圧下（例えば真空度１×１０-3〜１×１０4Ｐａ、より好ましくは１×１０-3〜１×１０3Ｐａ、更に好ましくは１×１０-2〜５×１０2Ｐａ）である。プラズマ出力及び真空度がこの範囲であれば、十分にプラスチックレンズの洗浄処理が行われる。
【００４１】
必要に応じて上記前処理を行ったプラスチックレンズの染色方法としては、工程の簡便さの観点から、浸漬染色法が好ましい。
浸漬染色法を用いる場合、プラスチックレンズを染色する際の染色液の温度、及び染色液への浸漬時間については、プラスチックレンズの材質、分散染料（Ａ）の種類、化合物（Ｃ）の種類等により適宜選択すればよいが、プラスチックレンズを均一に、かつ効率よく染色する観点から、染色液の温度は好ましくは５０〜１００℃、より好ましくは６０〜９８℃、更に好ましくは７０〜９５℃である。また、染色速度、加熱によるプラスチックレンズの変形等を抑制する観点、及び生産性の観点から、染色時間は好ましくは１〜１２０分、より好ましくは２〜６０分である。
染色液から引き揚げたプラスチックレンズは、必要に応じて水洗や乾燥処理を行ってもよい。乾燥温度、乾燥時間等の条件は適宜選択することができる。
【００４２】
［染色プラスチックレンズ］
以上のようにして製造された染色プラスチックレンズは、均一に染色され、例えば、眼鏡用レンズ、カメラレンズ、プロジェクターレンズ、望遠鏡レンズ、拡大鏡レンズ等として有用である。
得られた染色プラスチックレンズの染色濃度は、染色前後のプラスチックレンズの透過率の差を測定することにより評価され、具体的には実施例に記載の方法で測定することができる。なお、プラスチックレンズの染色濃度は、染色プラスチックレンズの用途や要求特性に応じて適宜選択することができる。
【実施例】
【００４３】
以下、実施例により本発明をさらに詳細に説明するが、本発明はこれらの実施例に限定されるものではない。
なお、各種測定は、以下の方法により行った。
【００４４】
（１）プラスチックレンズの透過率
実施例及び比較例における染色前及び染色後のプラスチックレンズの波長５２５ｎｍにおける透過率（それぞれＴ0、Ｔ1とする）は、分光光度計「Ｕ３４１０」（（株）日立製作所製）を用いて測定した。なお、染色前後のプラスチックレンズの透過率の差（Ｔ0−Ｔ1）が大きいほど、染色が促進されたことを示す。
【００４５】
（２）染色液中の化合物（Ｃ）の濃度
実施例及び比較例で調製した染色液中の化合物（Ｃ）の濃度は、高速液体クロマトグラフ装置「ＬＣ−２０Ａ」（（株）島津製作所製）を用いて測定した。
【００４６】
（３）染色プラスチックレンズの外観
実施例及び比較例で得られた染色プラスチックレンズの外観を目視観察した。表１において、染色ムラが見られないものを「Ａ」、染色ムラが見られるものを「Ｂ」と表記した。
【００４７】
（実施例１）
分散染料（Ａ）として「ＦＳＰレッドＢＬ」（双葉産業株式会社製）を５ｇと、界面活性剤として陰イオン系界面活性剤である「ニッカサンソルト７０００」（日華化学株式会社製）３ｇとを１Ｌの水に添加し、８５℃に加熱し保温して、水溶液（Ｘ）を調製した。
ついで、予め１Ｌの水に、化合物（Ｃ）として２，２’−ジヒドロキシ−４−メトキシベンゾフェノンを７．８ｇと、界面活性剤（Ｂ）として「ニッカサンソルト７０００」を４０ｇ添加し、８５℃に加熱して化合物（Ｃ）を溶解させ、水溶液（Ｙ）を調製した。この水溶液（Ｙ）を１００ｍｌ量り取り、前記水溶液（Ｘ）に添加して混合し、染色液を得た。
なお、染色液中の２，２’−ジヒドロキシ−４−メトキシベンゾフェノン濃度は、６６３．６ｍｇ／Ｌであった。
８５℃に保温した前記染色液に、含硫ウレタン系プラスチックレンズ「ＥＹＡＳ」（ＨＯＹＡ株式会社製、屈折率１．６０、波長５２５ｎｍにおける透過率９０．０％）を５分間浸漬し、赤色の染色プラスチックレンズを得た。この染色プラスチックレンズの波長５２５ｎｍにおける透過率は６０．０％であり、色ムラもなく良好な外観であった。評価結果を表１に示す。
【００４８】
（実施例２）
水溶液（Ｘ）の加熱温度及び染色温度を９０℃としたこと以外は、実施例１と同様の方法で赤色の染色プラスチックレンズを得た。この染色プラスチックレンズの波長５２５ｎｍにおける透過率は４０．０％であり、色ムラもなく良好な外観であった。評価結果を表１に示す。
【００４９】
（実施例３）
水溶液（Ｘ）の加熱温度及び染色温度を９５℃とし、含硫ウレタン系プラスチックレンズ「ＥＹＡＳ」の替わりに含硫ウレタン系プラスチックレンズ「ＥＹＮＯＡ」（ＨＯＹＡ株式会社製、屈折率１．６７、波長５２５ｎｍにおける透過率８８．４％）を用いたこと以外は、実施例１と同様の方法で赤色の染色プラスチックレンズを得た。この染色プラスチックレンズの波長５２５ｎｍにおける透過率は６０．０％であり、色ムラもなく良好な外観であった。評価結果を表１に示す。
【００５０】
（実施例４）
水溶液（Ｘ）の加熱温度を９５℃としたこと以外は、実施例１と同様の方法で染色液を得た。
９５℃に保温した前記染色液に、ポリスルフィド系プラスチックレンズ「ＥＹＲＹ」（ＨＯＹＡ株式会社製、屈折率１．７０、波長５２５ｎｍにおける透過率８８．５％）を３０分間浸漬し、赤色の染色プラスチックレンズを得た。この染色プラスチックレンズの波長５２５ｎｍにおける透過率は７０．０％であり、色ムラもなく良好な外観であった。評価結果を表１に示す。
【００５１】
（実施例５）
ポリスルフィド系プラスチックレンズ「ＥＹＲＹ」の替わりに、ポリスルフィド系プラスチックレンズ「ＥＹＶＩＡ」（ＨＯＹＡ株式会社製、屈折率１．７４、波長５２５ｎｍにおける透過率８８．０％）を用いたこと以外は、実施例４と同様の方法で赤色の染色プラスチックレンズを得た。この染色プラスチックレンズの波長５２５ｎｍにおける透過率は８０．０％であり、色ムラもなく良好な外観であった。評価結果を表１に示す。
【００５２】
（比較例１）
分散染料（Ａ）として「ＦＳＰレッドＢＬ」（双葉産業株式会社製）を５ｇと、界面活性剤として陰イオン系界面活性剤である「ニッカサンソルト７０００」（日華化学株式会社製）３ｇを１Ｌの水に添加し、８５℃に加熱し保温して、水溶液（Ｘ）を調製した。
ついで、予め１Ｌの水に、化合物（Ｃ）として２，２’−ジヒドロキシ−４−メトキシベンゾフェノンを１０ｇと界面活性剤（Ｂ）として「ニッカサンソルト７０００」を１０ｇ添加し、８５℃に保温した溶液を調製した。この溶液中には化合物（Ｃ）の溶け残りが生じていた。この上澄み液を１００ｍｌ量り取り、前記水溶液（Ｘ）に添加して混合し、染色液を得た。
なお、染色液中の２，２’−ジヒドロキシ−４−メトキシベンゾフェノン濃度は４１．９ｍｇ／Ｌであった。
８５℃に保温した前記染色液に含硫ウレタン系プラスチックレンズ「ＥＹＡＳ」（ＨＯＹＡ株式会社製、屈折率１．６０、波長５２５ｎｍにおける透過率９０．０％）を５分間浸漬し、赤色の染色プラスチックレンズを得た。この染色プラスチックレンズの波長５２５ｎｍにおける透過率は８５．０％であった。評価結果を表１に示す。
【００５３】
（比較例２）
水溶液（Ｘ）の加熱温度及び染色温度を９０℃としたこと以外は、比較例１と同様の方法で赤色の染色プラスチックレンズを得た。この染色プラスチックレンズの波長５２５ｎｍにおける透過率は８０．０％であった。評価結果を表１に示す。
【００５４】
（比較例３）
水溶液（Ｙ）を用いなかったこと以外は、実施例２と同様の方法で赤色の染色プラスチックレンズを得た。この染色プラスチックレンズの波長５２５ｎｍにおける透過率は８８．０％であり、わずかに着色した程度であった。評価結果を表１に示す。
【００５５】
（比較例４）
水溶液（Ｘ）の加熱温度及び染色温度を９５℃とし、含硫ウレタン系プラスチックレンズ「ＥＹＡＳ」の替わりに含硫ウレタン系プラスチックレンズ「ＥＹＮＯＡ」（ＨＯＹＡ株式会社製、屈折率１．６７、波長５２５ｎｍにおける透過率８８．４％）を用いたこと以外は、比較例１と同様の方法で赤色の染色プラスチックレンズを得た。この染色プラスチックレンズの波長５２５ｎｍにおける透過率は８０．０％であった。評価結果を表１に示す。
【００５６】
（比較例５）
水溶液（Ｘ）の加熱温度及び染色温度を９５℃としたこと以外は、比較例１と同様の方法で染色液を得た。
９５℃に保温した前記染色液にポリスルフィド系プラスチックレンズ「ＥＹＲＹ」（ＨＯＹＡ株式会社製、屈折率１．７０、波長５２５ｎｍにおける透過率８８．５％）を３０分間浸漬し、赤色の染色プラスチックレンズを得た。この染色プラスチックレンズの波長５２５ｎｍにおける透過率は８５．０％であり、わずかに着色した程度であった。評価結果を表１に示す。
【００５７】
（比較例６）
ポリスルフィド系プラスチックレンズ「ＥＹＲＹ」の替わりに、ポリスルフィド系プラスチックレンズ「ＥＹＶＩＡ」（ＨＯＹＡ株式会社製、屈折率１．７４、波長５２５ｎｍにおける透過率８８．０％）を用いたこと以外は、比較例５と同様の方法で赤色の染色プラスチックレンズを得た。この染色プラスチックレンズの波長５２５ｎｍにおける透過率は８８．０％であり、染色は認められなかった。評価結果を表１に示す。
【００５８】
【表１】
2014047255.tif 000005
【産業上の利用可能性】
【００５９】
本発明によれば、染色液中において、染色促進剤であるベンゾフェノン系化合物の溶け残りや析出を生じることなくその濃度を上げることができるので、プラスチックレンズの染色を促進することができ、かつ染色ムラのないプラスチックレンズを製造することができる。本発明のプラスチックレンズの製造方法は、特に染色が困難な高屈折率のプラスチックレンズに対しても有用である。